FR 2638166 A1 19900427 FR 8811609 A 19880831 2638 1 66 -1- DISPERSION AQUEUSE A BASE DE RESINE SILICONE POUVANT RETICULER EN UN ELASTOMERE PAR ELIMINATION DE L'EAU La présente invention concerne une dispersion aqueuse à base de os résine silicone pouvant réticuler en un élastomère par élimination de l'eau. Le brevet US-A-2 891 920-décrit un procédé de polymérisation en émulsion de polydiorganosiloxane en utilisant un catalyseur acide ou basique en présence d'agents tensio-actifs anioniques, cationiques ou non-ioniques. Ce brevet enseigne que les émulsions obtenues sont stables au stockage et sont utiles, après addition de charges, pour faire des peintures donnant un revêtement continu par élimination de l'eau. Le brevet US-A-3 294 725 décrit en particulier l'utilisation d'acide dodécylbenzène-sulfonique pour polymériser en émulsion des polydiorganosiloxanes. Ce brevet enseigne que pour obtenir des émulsions stables, il est souhaitable de régler le pH de ces émulsions à une valeur de 7 environ. Ce brevet enseigne que l'on peut obtenir à partir de ces émulsions neutralisées, auxquelles or. a ajouté de la silice colloïdale et un polyalcoxysilane, un revêtement élastomère. L'enseignement du brevet US-A-3 360 491 est similaire à celui de US-A-3 294 725, sauf que l'acide dodécylbenzène sulfonique est remplacé par l'hydrogénolaurylsulfate. Le brevet US-A-3 355 406 décrit entre autre un latex de silicone comportant: - une suspension aqueuse colloïdale d'un O, w-(dihydroxy)polydiorganosiloxane, - une charge comportant nécessairement un silsesquioxane sous forme d'une suspension colloïdale, - un catalyseur choisi parmi des acides minéraux, des bases fortes, des diacylates de dialkylétain et des peroxydes organiques ou inorganiques. Le brevet US-A3 697 469 décrit un procédé particulier de polymérisation en émulsion de polydiorganosiloxanes et indique la possibilité d'ajouter à cette' émulsion de la silice colloïdale et un sel d'étain en vue d'obtenir un revêtement élastomère par évaporation d'eau. - 2- Le brevet français FR-A-2 110 358 décrit une émulsion silicone & pH compris entre 6,5 et 9, réticulant en un élastomère conducteur de l'électricté après évaporation de l'eau par incorporation de noir de carbone. L'émulsion, comportant en outre un sel d'étain et un polyalcoxysilane, n'est pas stable au stockage et doit être conservée en deux emballages distincts (émulsion bicomposante). Les brevets américains US-A-4 221 688, US-A-4 244 849 et français FR-A-2 463 163 décrivent des émulsions silicone stables au stockage et comportant: - une émulsion d'un polymère o,w-(dihydroxy) polydiorganosiloxane stabilisée anioniquement, - une charge siliceuse, un sel d'étain, - éventuellement une charge non renforçante. La charge siliceuse peut être une silice colloïdale (US-A-4 221 688;, du silicate de soude (US-A-4 244 849), ou une silice amorphe en poudre (FR-A-2 463 163}. Par rapport aux émulsions aqueuses connues de l'art antérieur, ces trois brevets enseignent d'une part que pour obtenir une émulsion monocomposante stable au stockage il faut conserver l'émulsion à un pH alcalin supérieur à 8,5 ou 9, de préférence supérieur à 10, et, d'autre part, incorporer à l'émulsion un sel d'étain pour raccourcir à quelques jours l'étape de maturation de l'émulsion nécessaire à l'obtention d'une dispersion capable de réticuler. Les émulsions silicones chargées connues, conservées à pH acide ou neutre, présentent au moins l'un des inconvénients suivants: - elles ne sont pas stables au stockage quand elles sont conditionnées en un seul emballage (composition monocomposante), - elles présentent un temps de durcissement trop long en un élastomère, - elles ne sont pas thixotropes. - elles n'adhèrent que très faiblement sur les supports usuels. Des émulsions ou dispersions aqueuses à base de résine silicone et réticulables en un élastomère par élimination de l'eau ont déjà été décrites. Ainsi le brevet US-A-3 355 406 déjà cité enseigne un latex de silicone constitué d'un o,w-(dihydroxy)polydiorganosiloxane, de préférence préparé par polymérisation en émulsion et d'une résine silsesquioxane constituée de motifs RSiO1,E (R reste hydrocarboné). Le latex peut comporter en outre un catalyseur métallique de durcissement et un alkyltrialcoxysilane. Dans le brevet US-A-4 554 187, la résine silicone associée à l'o,w(dihydroxy)polydiorganosiloxane est une résine réactive de faible poids moléculaire présentant des groupes alcoxy ou acyloxy. Dans la demande de brevet EP-A-266 729 la résine silicone, associée à l'", w-(dihydroxy)polydiorganosiloxane et au catalyseur de durcissement, est un siliconate. A ce siliconate peut être associé une résine silicone comportant jusqu'à 10 % en poids de groupe hydroxyle. Dans ce qui suit, sauf mentions contraires, les pourcentages et parties sont en poids. Un but de la présente invention est de proposer une dispersion (émulsion) aqueuse de silicone pouvant réticuler en un élastomère par élimination de l'eau, à température ambiante, qui ne présente pas les inconvénients des émulsions connues, ou sous une forme très atténuée. Un autre but de la présente invention est de proposer une dispersion aqueuse de silicone du type ci-dessus qui soit stable au stockage, qui réticule correctement et suffisamment rapidement en un élastomère par élimination de l'eau à température ambiante, l'élastomère formé conservant ses propriétés mécaniques lors de son vieillissement, et un autre but de la présente invention est de proposer une dispersion aqueuse de silicone du type ci-dessus dont l'étape de maturation puisse être effectuée à une température peu élevée (20-60 C) et pendant une durée inférieure à 48 heures. Un autre but de la présente invention est de proposer une dispersion aqueuse de silicone du type ci-dessus conduisant à un élastomère présentant en outre une résistance' la flamme améliorée. -4- Un autre but de la présente invention est de proposer une dispersion aqueuse de silicone du type ci-dessus conduisant à un élastomère présentant une adhérence satisfaisante sur divers supports en particulier sur verre, béton et métaux (acier, aluminium). os05 Ces buts et d'autres sont atteints par la présente invention qui concerne en effet une dispersion aqueuse de silicone, réticulant en un élastomère par élimination de l'eau dans les conditions ambiantes, caractérisée en ce qu'elle comporte: (A) - 100 parties d'une émulsion du type huile dans eau d'un ",w-(dihydroxy)polydiorganosiloxane stabilisée par au moins un agent tensio-actif choisi parmi les agents tensio-actifs anioniques et- nor.-ioniques et leurs mélanges, (B) - 1 à 100 parties en poids d'une résine silicone hydroxylée présentant, par molécule, au moins deux motifs différents choisis parmi ceux de formules: R3SiO,5, R2.SiO, RSiO1,5 et SiO2, les radicaux R, identiques ou différents, étant choisis parmi les radicaux vinyle, phényle, trifluoro-3,3,3 propyle et les radicaux alkyle linéaires ou ramifiés ayant de 1 à 6 atomes de carbone inclus, ladite résine ayant une teneur pondérale en groupe hydrcxyle comprise entre 0,1 et 10 %, (C] - 0 à 250 parties en poids d'une çharge minérale non siliceuse, (r) - 0,0. à 3 parties en poids d'un composé catalytique métallique de durcissement, ladite dispersion ayant un pH supérieur à 7, de préférence entre 8 et 13, et une teneur en extraits secs d'au moins 40 %. Les o,u-(dihydroxy)polydiorganosiloxane doivent avoir une. viscosité d'au moins 100 mPa.s à 25 C, de préférence d'au moins 000 mPa.s. C'est en effet pour des viscosités supérieures à 50 000 mPa.s que l'on obtient un élastomère présentant un ensemble de propriétés mécaniques convenables, en particulier au niveau de la dureté Shore A et de l'allongement. En outre plus la viscosité est élevée et plus les propriétés mécaniques se conservent lors du vieillissement de l'élastomère. - 5 - Les viscosités préférées pour la présente invention sont comprises entre 50 000 et 1 500 000 mPa.s à 25 C. Les radicaux organiques des oe,b-(dihydroxy)polydiorganopoly- siloxanes sont des radicaux hydrocarbonés monovalents contenant jusqu'à 6 atomes de carbone, éventuellement substitué par des groupes cyano ou fluoro. Les substituants généralement utilisés du fait de leur disponibilité dans les produits industriels sont les radicaux méthyle, éthyle, propyle, phényle, vinyle et 3,3,3-trifluoropropyle. En général au moins 80 % en nombre de ces radicaux sont des radicaux méthyle. Dans le cadre de la présente invention on préfère plus spécialement utiliser les x,w-(dihydroxy)polydiorganosiloxanes préparés par le procédé de polymérisation anionique décrit dans les brevets américains précités: US-A-2891 920 et surtout Us-A-3 294 725 (cités comme référence). Le polymère obtenu est stabilisé anioniquement par un agent tensio-actif qui, conformément & l'enseignement de US-A-3 294 725 est de préférence le sel d'un métal alcalin d'un acide hydrocarboné aromatique sulfonique, l'acide libre jouant également le rôle de catalyseur de polymérisation. Le catalyseur et l'agent tensio-actif préférés sont l'acide dodêcylbenzènesulfonique et ses sels de métaux alcalins, en particulier son sel de sodium. On peut ajouter éventuellement d'autres agents tensioactifs anioniques ou non-ioniques. Toutefois cet ajout n'est pas nécessaire car, conformément à l'enseignement de US-A-3 294 725, la quantité d'agent tensio-actif anionique résultant de la neutralisation de l'acide sulfonique est suffisante pour stabiliser l'émulsion de polymère. Cette quantité est généralement inférieure à 3 %, de préférence 1,5 % du poids de lémulsion. Ce procédé de polymérisation en émulsion est particulièrement intéressant car il permet d'obtenir directement l'émulsion (A). Par ailleurs ce procédé permet de pouvoir obtenir sans difficulté des émulsions (A) de ",w-(dihydroxy)polydiorganosiloxane de très haute viscosité. Pour préparer l'émulsion (A) on peut également partir d'o,w-(dihydroxy) polydiorgosiloxane déjà polymérisé, puis le mettre en émulsion aqueuse en stabilisant les émulsions par un agent tensio-actif anionique et/ou nonionique suivant un procédé bien connu de l'homme de métier et décrit en détail dans la littérature (voir par exemple les brevets FR-A-2 064 563, FR-A-2 094 322, FR-A-2 114 230 et EP-A-169 098). - 6 - Selon ce procédé, on mélange par simple agitation les polymères oe, w -(dihydroxy)polydiorganosiloxane avec l'agent tensio-actif anionique ou non-ionique, ce dernier pouvant être en solution aqueuse, à ajouter ensuite si nécessaire de l'eau et & transformer l'ensemble en une émulsion fine et homogène par passage dans un broyeur classique à colloïdes. Par la suite le broyat obtenu est dilué par une quantité d'eau appropriée et on obtient ainsi une émulsion (A) stabilisée par un agent tensio-actif anionique ou non-ionique stable au stockage. La quantité d'agent tensio-actif anionique et non-ionique utilisable est celle utilisée couramment pour la mise en oeuvre du procédé de mise en émulsion, en particulier ceux décrits dans les brevets précités et dans le brevet US-A-2 891 920. Dans le cadre de la présente invention les agents tensio-actifs anioniques préférés sont le sel d'un métal alcalin d'un acide hydrocarboné aromatique sulfonique et les agents tensio-actifs non- ioniques préférés sont les alkylphénols polyoxytthylénés. Ces agents tensio-actifs non-ioniques sont bien entendu les mêmes que ceux que l'on peut ajouter éventuellement aux émulsions (A) obtenues par polymérisation en émulsion comme indiqué plus haut. L'émulsion (A) préparée par polymérisation en émulsion ou par mise en émulsion du polymère silicone se présente sous la forme d'une émulsion huile dans l'eau et a, de préférence, une teneur en extrait sec supérieure à 45 % en poids. Pour 100 parties d'émulsion (A), on incorpore de 1 à 100, de préférence de 2 à 20 parties, calculées en extraits secs, d'une résine silicone hydroxylée (B). La résine silicone hydroxylée (B) possède une teneur pondérale en groupe hydroxyle comprise entre 0,1 et 10 %, de préférence entre 1 et 6 %. Cette résine (B).présente, par molécule, au moins deux motifs différents choisis parmi ceux de formules: R SiO5 (motif M), R2SiO 3 0,52 (motif D), RSiO1 5 (motif T) et SiO2 (motif Q). Comme exemples de radicaux R alkyle on peut citer les radicaux méthyle, éthyle, isopropyle, tertiobutyle et n-hexyle. - - 7- Ces résines silicones sont des polymères organopolysiloxanes ramifiés bien connus dont les procédés de préparation sont décrits dans de très nombreux brevets. Comme exemples de résines utilisables on peut citer les résines MQ, les résines MDQ, les résines TD et les résines MDT. On peut utiliser les résines qui sont solides ou liquides à température ambiante. Ces résines peuvent être incorporées dans les émulsions aqueuses telles quelles, en solution dans un solvant organique ou une huile silicone, ou bien sous forme d'émulsions aqueuses. Des émulsions aqueuses de résines silicones utilisables sont par exemple décrites dans les brevets US-A-4 028 339, US-A-4 052 331, US-A-4 056 492, US-A-4 525 502 et US-A-4 717 599, cités comme référence. Un autre constituant de la dispersion selon l'invention est l'addition de O à 250, de préférence de 5 à 200 parties d'une charge minérale non siliceuse semi-renforcante ou de bourrage (C). Les charges (Ci ont une granulométrie généralement comprise entre 1 et 300 pm et une surface BET inférieure à 50 m2/g. Des exemples de charges fC] utilisables seules ou en mélange sont le noir de carbone, le dioxyde de titane, l'oxyde d'aluminium, l'alumine hydratée, la vermiculite e:,pansée, la vermiculite non expansée, le carbonate de calcium, l'oxyde de zinc, le mica, le talc, l'oxyde de fer, le sulfate de baryum et la chaux éteinte. Ces charges (CI sont introduites dans l'émulsion (A) sous forme de poudre sèche par exemple par simple mélange. Selon une variante de l'invention, on a découvert que si la charge (C) n'est sensiblement constituée que d'une charge choisie parmi l'alumine hydratée, la vermiculite expansée, la vermiculite non expansée selon une teneur de 5 à 250, de préférence de 50 à 200 parties pour parties d'émulsion (A) on obtient un élastomère ayant une résistance à la flamme particulièrement élevée qui ne peut pas être obtenue avec les autres catégories de charge (C) précitées, en particulier avec l'oxyde d'aluminium ou alumine noq hydratée. On peut également incorporer des fibres céramiques ou d'aramide selon l'enseignement de EP-A-212 827. Les composés catalytiques métalliques de durcissement (D) sont essentiellement les sels d'acides carboxyliques et les halogénures de métaux choisis parmi le plomb, le zinc, le zirconium, le titane, le fer, l'étain, le baryum, le calcium et le manganèse. Le constituant (D) est de préférence un composé catalytique & l'étain, généralement un sel d'organoétain, introduit de préférence sous forme d'une émulsion aqueuse. Les sels d'organoétain utilisables sont décrits, en particulier dans l'ouvrage de NOLL, Chemistry and Technology of Silicones Academic Press (1968), page 337. On peut également utiliser comme composé catalytique à l'étain le produit de réaction d'un sel d'étain, en particulier d'un di-carboxylate d'étain sur du polysilicate d'éthyle, comme décrit dans le brevet US-A-3 862 919. On peut également utiliser le produit de réaction d'un silicate d'alkyle ou d'un alkyltrialcoxysilane sur le diacétate de dibutylétain comme décrit dans le brevet belge BE-A-842 305. Les sels d'étain préférés sont les bischelates d'étain (EP-A-147 323 et EP-A-235 049), les dicarboxylates de diorganoétain et en particulier les diversatates de dibutyl- ou de dioctylétain (brevet britannique GB-A-! 289 900), le diacétate de dibutyl- ou de dioctylétain, le dilaurate de dibutyl- ou de dioctylétain. On utilise de 0,01 à 3, de préférence de 0, 05 â 2 parties de sel d'organoétain pour 100 parties de (A). Selon une variante, on peut incorporer en outre, pour 100 parties d'émulsion (A) un additif silicié CE) choisi parmi du silicate de soude (0,3 à 30 parties), et une charge siliceuse renforçante ou semi-renforgante (1 a 150 parties). Ces charges siliceuses sont choisies parmi la silice colloïdale, les poudres de silice de combustion et de précipitation ou leur mélange. La silice de combustion est préférée. On peut toutefois utiliser également des charges siliceuses seni-renforçantes telles que des terres de diatomées, du quartz broyé. Pour 100 parties d'émulsion (A), la somme des parties de (C) * (E) doit être inférieure à 300 parties. Les poudres de silice de combustion et de précipitation sont bien connues, elles sont utilisées en particulier comme charges dans les compositions élastomère de silicone, vulcanisables à chaud en un caoutchouc de silicone. Ces poudres présentent une taille moyenne de particules généralement inférieures à 0,1 pm et une surface spécifique BET supérieure à 50 m2/g, de préférence comprise entre 150 et 350 m2/g. L'incorporation dans l'émulsion (A) de cet additif silicié (E), par tout moyen convenable, en particulier par agitation, augmente considérablement la viscosité de l'émulsicn (A) qui présente alors un caractère pâteux. On a en effet trouvé, conformément à la présente invention que l'addition de cet additif silicié (E), est suffisante pour conférer à la dispersion un caractère "thixotrope" plus ou moins marqué. L'émulsion, extraite par exemple d'une cartouche de stockage, adhère sans s'écouler sur un substrat même vertical et durcit en élastomère par évaporation de l'eau à température ambiante. On peut également obtenir une émulsion non coulante en utilisant comwe charge f(C) du carbonate de calcium dont le diamètre particulaire moyen est inférieur à 0,1 pm. Bien entendu un léger chauffage (à 40-80 0C environ) de la composition pour accélérer l'évaporation de l'eau n'est pas exclu du cadre de l'invention. Aux dispersions conformes à la présente invention peuvent être ajoutés divers additifs permettant de modifier les propriétés des émulsions et des élastomères formés à partir des émulsions par élimination de l'eau. On peut incorporer des promoteurs d'adhérence (F), de préférence des organotrialcoxysilanes, comme par exemple le vinyltriméthoxysilane, les silicates d'alkyle tels que le silicate de méthyle ou le silicate d'éthyle ou leur produit d'hydrolyse partielle, c'est-à-dire les polysilicates d'alkyle tels que le polysilicate de méthyle et le polysilicate d'éthyle à une teneur de 0,1 à 20 parties d'agent d'adhérence pour 100 parties d'émulsions (A). Les organotrialcoxysilanes et les silicates d'alkyle répondent de préférence à la formule générale: R'aSi(OR)4a - 1o - dans laquelle R est un radical alkyle ayant de 1 à 4 atomes, R' est R ou vinyle et a est 1 ou 0. Comme autres exemples d'additifs on peut citer les antifongiques, les antimousses ainsi que les agents thixotropants comme la carboxyméthylcellulose, la gomme xanthane et l'alcool polyvinylique. Les dispersions selon l'invention conviennent plus particulièrement dans l'industrie du bâtiment, à la réalisation de calfatage et de joint d'étanchéité. - Les dispersions selon l'invention peuvent être préparées de la façon suivante: On part d'une émulsion (à) préparée soit par le procédé de polymérisation en émulsion et l'on dispose d'une émulsion stabilisée par un agent tensio-actif anionique et éventuellement non-ionique, soit par le procédé de mise en émulsion de l'X,u-(dihydroxy)polydiorganosiloxane et l'on dispose d'une émulsion stabilisée par un agent tensio-actif anionique et/ou non-ionique. Pour préparer les dispersions selon l'invention il est recommandé d'ajouter à température ambiante à l'émulsion (A), en premier lieu le composé catalytique métallique de durcissement (D), de préférence sous forme d'une émulsion aqueuse, puis on règle le pH du mélange à une.valeur supérieure à 7 au moyen d'une base minérale ou organique, de préférence au moyen d'un hydroxyde alcalin tel que soude et potasse. On ajoute les charges (C} et éventuellement (E), puis la résine (B)E telle quelle, ou en solution dans un solvant organique ou dans une huile silicone, ou bien sous forme d'une émulsion aqueuse. Comme huile silicone on peut utiliser un polydiméthylsiloxane bloqué triméthyle silyle, de viscosité à 25 C comprise entre 100 et 000 mPa.s. L'émulsion finale obtenue est homogénéisée puis dégazée et est ensuite conditionnée en emballage étanche à l'oxygène de l'air et à la vapeur d'eau. - Il - Les constituants (A), (B), (C), (D) et éventuellement (E) et (F) sont mélangés en des quantités telles que l'émulsion finale présente une teneur en extrait sec supérieure à 40 %, de préférence supérieure à 60 %, mais généralement inférieure à 90 %. La zone de pH préférée est comprise entre 8 et 13. Les dispersions selon l'invention peuvent être utilisées comme peinture réticulable en couche mince. Elles présentent alors, de préférence, un extrait sec compris entre 40 et 70 %. Pour déterminer la teneur en extrait sec on place 2 g de dispersion dans une coupelle de pesage en aluminium et on la chauffe une heure à 150 C dans un four à circulation d'air. Apres refroidissement on pèse à nouveau la coupelle et on détermine le pourcentage de matière restante sur les 2 g initiaux qui représente la teneur en extrait sec. Selorn une variante préférée, la dispersion selon l'invention après Sa préparation subit une étape de maturation, à température ambiante, de quelques heures à quelques jours. Cette étape de maturation consiste simplement à laisser reposer la dispersion à l'abri de l'oxygène de l'air avant sont utilisation. Dans ce qui suit ou ce qui précède, sauf mentions contraires, les pourcentages et parties sont en poids. - EXEMPLE 1: Préparation de!'émulsicn (A): elle est obtenue par polymérisation en émulsion d'huile a,uX-(dihydroxy)polydiméthylsiloxane de viscosité 100 mPa.s à 25 0C en présence d'acide dodécylbenzène sulfonique. Quand la viscosité de l'huile atteint 10 mPa.s a 25 C, on arrête la polymérisation par neutralisation du catalyseur. L'émulsion (A) obtenue a une teneur en extrait sec de 59 %. A 100 parties d'émulsion (A) on ajoute sous agitation 1,5 partie d'émulsion aqueuse (D) à 37 % en poids de dilaurate de di-octyl étain. Puis on ajoute 1,2 partie de diéthylamine et 60 parties de charge (C) qui est du CaCO3 de précipitation ayant une granulométrie moyenne de 0,07 gm. - 12 - A l'émulsion obtenue on ajoute telles quelles 8,3 parties d'une résine silicone hydroxylée (B) ayant i % en poids de groupes hydroxyle et constituée de 2 % en poids de motif CH3SiO1,5, 61,5 %; en poids de motif (CH3)2SiO et 36,5 % en poids de motif (CH3)3Sio 5. o5 La dispersion finale obtenue a un pH de 9,5. Elle est homogénéisée pendant 30 minutes puis conditionnée sous un emballage étanche a l'oxygène de l'air et à la vapeur d'eau. Après 4 jours de stockage, on étend à la rAcle la dispersion suivant une pellicule (film) de 2 mm d'épaisseur qu'on laisse sécher pendant 7 jours à température ambiante. Sur les pellicules séchées on mesure les propriétés mécaniques moyennes suivantes: - - la dureté Shore A (DSA) selon la norme ASTM-D-2240, - la résistance à la rupture (R/R) selon la norme AFNOR-T 46 002 E15 correspondant à la norme ASTM-D 412, en MPa: - l'allongement à la rupture (A/RY en % selon la norme AFNOR-T 46 002, - le module élastique (ME) à 100 % d'allongement selon la norme AFNOR-T 46 0C02, en MPa. Les propriétés mécaniques obtenues sont rassemhlées dans le tableau ci-après. - EXEMPLES 2 A 3: On répète exactement le mode opératoire de l'exemple 1 sauf que l'on remplace les 8,3 parties de résine (B) par: - pour l'exemple 2: 8,8 parties introduites telles quelles d'une résine ayant 2,2 % en poids de groupe hydroxyle constituée de 70 % en poids de motif CH3SiO15 et 30 % en poids de motif (CH3)2SiO. L'émulsion finale obtenue présente un pH de 8,5. - pour l'exemple: 4,1 parties introduites au moyen d'une solution à 70 % en poids dans le toluène d'une résine ayant 2,2 % en poids d'hydroxyle et constituée pde 73 % en poids de motif C6H SiO1 5 et 27 % en poids de motif {CH3),SiO. L'émulsion finale obtenue présente un pH de 8,5. - 13 - Les propriétés mécaniques sont rassemblées dans le tableau 1 ci-après. TABLEAU 1 EXEMPLES I 2 3 DSA 13 16 10 R/R (MPaJ t 1,27 1,35 1,38 Is A15|/RL; 021 1 020 | 1 306 {.. ME (.Pa) 0,17 0,20 0,12 C - EXEMPLES 4 A 6: On répète exactement le mode opératoire de l'exemple 1, sauf que l'on remplace les 1,2 parties de diéthylamine par: - pour l'exemple 4: 4 parties d'une solution aqueuse à 20 % de 2 potasse. L'émulsion finale présente un pH de 11. - pour l'exemple E: 4 parties d'une solution à 20 % de potasse et 0,5 partie de polysilicate d'éthyle (éthyle silicate 40C). Le pH est de Il.- - pour l'exemple 6: 4 parties d'une solution à 20 % de potasse et 1 partie de polysilicate d'éthyle. Le pH est de 11. On dépose sur un support en verre ou en béton 1 cordon de 4 mm d'épaisseur. Après 10 jours on apprécie l'adhérence de l'élastomère formé en tirant manuellement sur le cordon. - 14 - Les adhésions ont été qualifiées de trois manières: - bonne adhérence lorsque le cordon ne peut être décollé de son support (notée ++), adhérence moyenne lorsque le cordon est décollé difficilement et par petites surfaces (notée +), - absence d'adhérence lorsque le cordon se décolle facilement (notée 0). Les propriétés mécaniques et les appréciations de l'adhésion sont rassemblées dans le tableau 2 ci-après. TABLEAU 2 I EXEMPLES 4 5 -6 DSA 15 23 27 RP/R (MPaI 1,76!2 1,67 A/R (%} 986 730 704 ME (MPa) 0,19 0,29 0,45 Adhérence verre + + + Q Adhérence béton + - 15 - - EXEMPLE 7: On répète le mode opératoire de l'exemple 1 sauf que l'on remplace: os5 les 8,8 parties de résine MDT par 7 parties d'une résine MQ en solution dans le toluène ayant 2 % en poids d'hydroxyle et constituée de % en poids de motif M et 50 % en poids de motif Q et, - les 1,2 parties de diéthylamine par 4 parties d'une solution à % de potasse. Les propriétés mécaniques obtenues et l'appréciation de l'adhésion sont rassemblées dans le tableau 3 ci-après. - EXEMPLE 8: On répète le mode opératcire de l'exemple 7 et on ajoute en outre 1 partie de polysilicate d'êthyle (éthylsilicate 40}). Les propriétés mécaniques obtenues et l'appréciation de l'adhésion sont rassemblées dans le tableau 3 ci-après. oz 0 1 UO;eq sUBil?4Pé j0 ++ | usaq eaueieqpu y vo st'o 8 St089 LLú I / 9E'0 6'0 6 9 L SO 8 L S9d9NX9 99 1 82g - 17 - REVENDICATIONS 1. - Dispersion aqueuse de silicone, réticulant en un élastomère par élimination de l'eau dans les conditions ambiantes, caractérisée en ce oS qu'elle comporte, en poids: (A) - 100 parties en poids d'une émulsion du type huile dans eau d'un ",w-(dihydroxy)polydiorganosiloxane stabilisée par au moins un agent tensio-actif choisi parmi les agents tensio-actifs anioniques et non-ioniques et leurs mélanges, (B) - 1 à 100 parties en poids d'une résine silicone hydroxylée présentant, par molécule, au moIns deux motifs différents choisis parmi ceux de formules: R3Sic0, RSio, PSiOc 5 et SiO2, les radicaux R, identiques ou différents, étant choisis parmi les radicaux vinyle, phényle, trifluoro-3,3,3 propyle et les radicaux aikyle linéaires ou ramifiés ayant de 1 à 6 atomes de carbone inclus, ladite résine ayant une teneur pondérale en groupe hydroxyle comprise entre 0,1 et 10 %, (Ci - 0 à 250 parties en poids d'une charge minérale non siliceuse: (D) - 0,01 à 3 parties en poids d'un composé métallique catalytique de durcissement, ladite dispersion ayant un pH supérieur à 7 et une teneur en extrait sec d'au moins 40 %. 2. - Dispersicn aqueuse selon la revendication 1, caractérisée en ce que le composé métallique (D) est un sel d'organoétain (D) se trouvant sous forme d'une émulsion aqueuse. 3. - Dispersion aqueuse de silicone selon la revendication 1 ou 2, caractérisée en ce que l'émulsion (A) a une teneur en extrait sec d'au moins 45 % en poids. - 18 - 4. - Dispersion aqueuse de silicone selon l'une quelconque des revendications précédentes, caractérisée en ce qu'elle comporte de 5 à parties en poids de charge (C) choisie parmi l'alumine hydratée, l'alumine, le carbonate de calcium, la vermiculite expansée, la vermiculite non expansée, le noir de carbone, l'oxyde de zinc, le dioxyde de titane, le mica, le talc, l'oxyde de fer, le sulfate de baryum et la chaux éteinte. 5. - Dispersion aqueuse de silicone selon la revendication 4, caractérisée en ce que le carbonate de calcium a un diamètre particulaire moyen inférieur à 0,1 pm. E. - Dispersion aqueuse de silicone selon l'une quelconque des revendications précédentes, caractérisée en ce qu'elle comporte: (A): 100 parties de l'émulsion du type huile dans eau d'un c,w-(dihydroxy) polydiorganosiloxane de viscosité à 25 C comprise entre 000 et 1 500 000 mPa.s et est stabilisée par un agent tensio-actif choisi parmi un sel de métal alcalin d'un acide hydrocarboné aromatique sulfonique et les alkylphénols polyoxyéthylénés. (B): 2 à 20 parties de résine silicone hydroxylée, (C}: 50 à 200 parties d'une charge minérale, (D): 0,05 à 2 parties d'un dicarboxylate de diorganoétain, ladite émulsion ayant un pH compris entre 8 et 12 et une teneur en extraits secs d'au moins 60 %. 7. - Dispersion aqueuse de silicone selon l'une quelconque des revendications précédentes, caractérisée en ce qu'elle comporte en outre pour 100 parties d'une émulsion (A), un additif silicié choisi parmi le silicate de soude (0,3 à 30 parties), et une charge siliceuse renforgante ou semi renforgante (1 à 150 parties), sous réserve que pour 100 parties de (A), la somme des parties de (C) + (E) soit inférieure à 300 parties. 8. - Dispersion aqueuse selon l'une quelconque des revendications précédentes, caractérisée en ce qu'elle comporte en outre de 0,01 à parties d'un agent d'adhérence (F) choisi parmi les organotrialcoxysilanes, les silicates d'alkyle et les polysilicates d'alkyle.